FR 2021975 A1 19700724 FR 6932419 A 19690923 I ' L'invention concerne des couches de recouvrement, des récipients et des plaques intérieures de portes, en copolymères butadiène - styrène, pour armoires frigorifiques et meubles congélateurs. Dans les armoires frigorifiques et les meubles congélateurs, il est usuel de fabriquer en matière plastique, à base de copolymères butadiène - styrène, les récipients de produits à réfrigérer et les plaques intérieures de portes et de couvercles. Ces éléments sont façonnés, la plupart du temps par un procédé d'emboutissage par le vide ou de soufflage, à partir d'une matière en plaques extrudée ou, encore, ils sont injectés dans un moule à partir de granulés en tant que matière de départ. Lors des variations de température se produisant dans le meuble frigorifique pendant le service, ils sont soumis à des contraintes thermiques qui, par exemple en cas de contact avec une huile alimentaire ou sous l'action de fluoro-tri chlorméthane (R11), peuvent conduire à la formation de fissures sous contrainte.Cela est favorisé lorsque ces éléments présentent des contraintes propres provenant du procédé de fabrication. Il est connu que les copolymères butadiène - styrène (B S), contenant de préférence 5 à 10 % de butadiène, ont une tendance à la fissuration sous contrainte lorsqu'ils sont soumis à des contraintes par suite de variations de température provenant du procédé de fabrication ou au cours du service ménager de l'appareil. Il est en outre connu que ces contraintes peuvent déclencher des fissures, par exemple sous l'action du fluortrichlorméthane qui est utilisé en tant qu'agent d'entrainement pour les mousses de polyuréthane servant d t isolant thermique, car il est dissout dans le copolymère butadiène - styrène lors du processus de mise en mousse.Lors de la production de contraintes de refroidissement dans l'élément, cela conduit ultérieurement aux fissures connues, qui peuvent également entre déclenchées en service domestique, par exemple par une huile alimentaire ou par les acides gras qu'elle contient. Il est en outre connu qu'une teneur élevée en acrylonitrile dans les copolymères acrylonitrile - butadiène - styrène (A B S ), de préférence supérieure à 15 %, supprime la susceptibilité à la formation des fissures sous contrainte vis-à-vis des composés R 11 et des huiles mentionnées, ainsi que vis-à-vis de leurs éléments constituants. Mais, avec une teneur croissante en acrylonitrile, ces matières A B S sont plus difficiles à travailler en tant qu'éléments façonnés sous vide et lors de l'injection, et sont en outre bien plus chères que les matières B S. L'invention a pour but d'éviter ces inconvénients et d'utiliser un copolymère butadiène - styrène qui, dans une large mesure, soit insensible -vis-à-vis des influences nuisibles du R 11 et.de l'huile alimentaire. Le produit de l'invention est caractérisé en ce que les copolymères butadiène - styrène présentent une teneur en butadiène d' au moins 12 pour cent en poids,qui évite l'action de déclenchement des fissures sous contrainte par le fluorotrichlorméthane et/ou les acides gras des huiles alimentaires. Par l'augmentation conforme à l'invention de la teneur en butadiènes on supprime la tendance à la formation de fissures sous contrainte des copolymères butadiène - styrène par suite de l'action d'une huile alimentaire ou de ses éléments constituants, ainsi que du R 11. Ces matières agissent en raison de la structure des copolymères butadiène - styrène, à haute teneur en butadiène, en tant qhe plastifiants et ne conduisent à aucune fragilité favorisant la formation de fissures. Bien entendu, l'invention n'est pas limitée aux exemples de réalisation ci-dessus décrits à partir desquels on pourra prévoir dgautres variantes, sans pour cela sortir du cadre de l'invention. REVENDICATION Couches de recouvrement, récipients et plaques intérieures de portes, en copolymères butadiène - styrèneJ pour armoires frigorifiques et meubles congélateurs, caractérisés en ce que les copolymères butadiène - styrène présentent une teneur en butadiène d'au moins 12 pour cent en poids, ce qui évite ltaction d'amorçage des fissures sous contrainte par le fluorotrichlorméthane et/ou les acides gras des huiles alimentaires.